【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
炭素質粒子に重合体原料としての有機化合物を付着及び／または浸透させた後、前記有機化合物を重合させ、次いで1800〜3300℃の温度で熱処理して得られる均質構造を有する炭素粉を含む電池電極用炭素材料。
【請求項２】
重合が、１００〜５００℃の温度で行われる請求項１に記載の電池電極用炭素材料。
【請求項３】
前記有機化合物が、フェノール樹脂、ポリビニルアルコール樹脂、フラン樹脂、セルロース樹脂、ポリスチレン樹脂、ポリイミド樹脂及びエポキシ樹脂からなる群から選択される少なくとも１種の重合体の原料である請求項１または２に記載の電池電極用炭素材料。
【請求項４】
前記有機化合物がフェノール樹脂の原料である請求項３に記載の電池電極用炭素材料。
【請求項５】
フェノール樹脂の原料の反応時に、乾性油またはその脂肪酸を添加する請求項４に記載の電池電極用炭素材料。
【請求項６】
炭素質粒子に有機化合物を付着及び／または浸透させた後に重合する工程を複数回繰り返した後、1800〜3300℃の温度で熱処理して得られる請求項１乃至５のいずれかに記載の電池電極用炭素材料。
【請求項７】
炭素質粒子に重合体原料としての有機化合物を均一に含浸、複合させた後に、前記有機化合物を重合させ、次いで炭化・焼成処理することにより得られる電池電極用炭素材料であって、粒子の表面から中心部分までほぼ均一な構造を有する電池電極用炭素材料。
【請求項８】
炭素質粒子１００質量部に対して、有機化合物を４〜５００質量部用いる請求項１乃至７のいずれかに記載の電池電極用炭素材料。
【請求項９】
炭素質粒子１００質量部に対して、有機化合物を１００〜５００質量部用いる請求項８に記載の電池電極用炭素材料。
【請求項１０】
ホウ素を１０〜5000ｐｐｍ含有する請求項１乃至９のいずれかに記載の電池電極用炭素材料。
【請求項１１】
有機化合物の重合後、ホウ素またはホウ素化合物を添加し、次いで1800〜3300℃で熱処理する請求項１０に記載の電池電極用炭素材料。
【請求項１２】
炭素質粒子が、天然黒鉛粒子、石油系ピッチコークスからなる粒子、または石炭系ピッチコークスからなる粒子である請求項１乃至１１のいずれかに記載の電池電極用炭素材料。
【請求項１３】
炭素質粒子の平均粒子径が１０〜４０μｍで、平均円形度が0.85〜0.99である請求項１２に記載の電池電極用炭素材料。
【請求項１４】
繊維径２〜1000ｎｍの炭素繊維を含む請求項１乃至１３のいずれかに記載の電池電極用炭素材料。
【請求項１５】
炭素繊維の少なくとも一部が炭素粉表面に付着している請求項１４に記載の電池電極用炭素材料。
【請求項１６】
炭素質粒子１００質量部に対して、炭素繊維を0.01〜２０質量部含む請求項１４または１５に記載の電池電極用炭素材料。
【請求項１７】
炭素繊維がアスペクト比１０〜15000の気相法炭素繊維である請求項１４乃至１６のいずれかに記載の電池電極用炭素材料。
【請求項１８】
気相法炭素繊維が2000℃以上で熱処理された黒鉛系炭素繊維である請求項１７に記載の電池電極用炭素材料。
【請求項１９】
気相法炭素繊維が、内部に中空構造を有するものである請求項１７または１８に記載の電池電極用炭素材料。
【請求項２０】
気相法炭素繊維が、分岐状炭素繊維を含む請求項１７乃至１９のいずれかに記載の電池電極用炭素材料。
【請求項２１】
気相法炭素繊維のＸ線回折法による（００２）面の平均面間隔ｄ002が0.344ｎｍ以下である請求項１７乃至２０のいずれかに記載の電池電極用炭素材料。
【請求項２２】
炭素粉のフロー式粒子像解析装置によって測定される平均円形度が0.85〜0.99である請求項１乃至２１のいずれかに記載の電池電極用炭素材料。
【請求項２３】
炭素粉のＸ線回折測定での（００２）面のＣ0が0.6703〜0.6800ｎｍ、Ｌａ（ａ軸方向の結晶子サイズ）＞１００ｎｍ、Ｌｃ（ｃ軸方向の結晶子サイズ）＞１００ｎｍである請求項１乃至２２のいずれかに記載の電池電極用炭素材料。
【請求項２４】
炭素粉のＢＥＴ比表面積が0.2〜５ｍ2／ｇである請求項１乃至２３のいずれかに記載の電池電極用炭素材料。
【請求項２５】
炭素粉の真密度が2.21〜2.23ｇ／ｃｍ3である請求項１乃至２４のいずれかに記載の電池電極用炭素材料。
【請求項２６】
炭素粉のレーザーラマンＲ値（レーザーラマンスペクトルによる1580ｃｍ-1のピーク強度に対する1360ｃｍ-1のピーク強度比）が0.01〜0.9である請求項１乃至２５のいずれかに記載の電池電極用炭素材料。
【請求項２７】
炭素粉のレーザー回折法による平均粒子径が１０〜４０μｍである請求項１乃至２６のいずれかに記載の電池電極用炭素材料。
【請求項２８】
電池電極用炭素材料を構成する粒子を薄片に切断した断面の透過型電子顕微鏡における明視野像で、任意に選ばれる５μｍの正方形領域の制限視野回折パターンにおいて、二つ以上のスポット状の回折パターンを有する黒鉛結晶組織の領域と（００２）面に由来する一つのスポットのみ現れる回折パターンを有するアモルファス組織の領域の比率が、面積比で９９〜３０：１〜７０である電池用炭素材料であって、電池電極用炭素材料を構成する粒子の表面から中心部分まで黒鉛結晶組織の領域とアモルファス組織の領域が分散して存在する電池電極用炭素材料。
【請求項２９】
電池電極用炭素材料を構成する粒子を薄片に切断した断面の透過型電子顕微鏡における明視野像で、任意に選ばれる５μｍの正方形領域の制限視野回折パターンにおいて、二つ以上のスポット状の回折パターンを有する黒鉛結晶組織の領域と（００２）面に由来する一つのスポットのみ現れる回折パターンを有するアモルファス組織の領域の比率が、面積比で８５：１５である電池電極用炭素材料。
【請求項３０】
ホウ素を１０〜5000ｐｐｍ含有する請求項２８または２９に記載の電池電極用炭素材料。
【請求項３１】
炭素質粒子を重合体原料としての有機化合物またはその溶液で処理し炭素質粒子に有機化合物を付着及び／または浸透させる工程、前記有機化合物を重合させる工程、及び1800〜3300℃の温度で熱処理する工程を含むことを特徴とする、均質構造を有する炭素粉を含む電池電極用炭素材料の製造方法。
【請求項３２】
炭素質粒子に、重合体原料としての有機化合物及び繊維径２〜1000ｎｍの炭素繊維を含む混合物またはその溶液で処理し、炭素質粒子に有機化合物を付着及び／または浸透させ炭素繊維を接着させる工程、前記有機化合物を重合させる工程、及び1800〜3300℃の温度で熱処理する工程を含むことを特徴とする、均質構造を有する炭素粉の表面に炭素繊維の少なくとも一部が付着してなる電池電極用炭素材料の製造方法。
【請求項３３】
請求項１乃至３０のいずれかに記載の電池電極用炭素材料とバインダーを含む電極ペースト。
【請求項３４】
請求項３３に記載の電極ペーストの成形体からなる電極。
【請求項３５】
請求項３４に記載の電極を構成要素として含む電池。
【請求項３６】
請求項３４に記載の電極を構成要素として含む二次電池。
【請求項３７】
非水系電解液及び／または非水系ポリマー電解質を用い、前記非水系電解液及び／または非水系ポリマー電解質に用いられる非水系溶媒がエチレンカーボネート、ジエチルカーボネート、ジメチルカーボネート、メチルエチルカーボネート、プロピレンカーボネート、ブチレンカーボネート、及びビニレンカーボネートからなる群から選ばれる少なくとも１種を含む請求項３６に記載の二次電池。
【請求項３８】
請求項１乃至３０のいずれかに記載の電池電極用炭素材料を５〜９５質量％含有する燃料電池用セパレータ。
【請求項３９】
請求項３８に記載の燃料電池用セパレータを用いた燃料電池。